(57)【特許請求の範囲】
【請求項１】
連続的に移動する長尺の金属板上に、プライマー硬化塗膜を介して、又は介さずに、上塗着色ベース塗料及び上塗クリヤ塗料を塗装し、焼付けて上塗着色ベース塗膜上に上塗クリヤ塗膜を形成する方法であって、上塗クリヤ塗料塗膜は、上塗着色ベース塗料塗膜上にウエットオンウエットで形成され、かつ、該上塗着色ベース塗料が、（Ａ）数平均分子量１，５００〜３５，０００、ガラス転移温度−３０〜６０℃、水酸基価３〜１００ｍｇＫＯＨ／ｇの水酸基含有ポリエステル樹脂６０〜９５重量部と（Ｂ）メラミン樹脂及びブロック化ポリイソシアネート化合物から選ばれる少なくとも１種の架橋剤５〜４０重量部との合計固形分１００重量部に対して、（Ｃ）塗膜形成時の焼付けによって完全には溶融せず、かつ着色顔料を含有する平均粒子径５〜８０μｍの着色有機樹脂微粒子１〜４０重量部を含有する塗料であり、該上塗クリヤ塗料が、（Ｄ）数平均分子量１，５００〜２５，０００、ガラス転移温度０〜７０℃、水酸基価８〜１００ｍｇＫＯＨ／ｇの水酸基含有ポリエステル樹脂５０〜９０重量部と（Ｅ）メチルエーテル化又はメチルエーテルとブチルエーテルとの混合エーテル化メラミン樹脂を５０重量％以上含有するメラミン30 樹脂架橋剤１０〜５０重量部とからなる塗膜形成性樹脂成分１００重量部に対して、（Ｆ）硬化触媒として、スルホン酸化合物又はスルホン酸化合物の中和物を該スルホン酸化合物の量に換算した値で０．１〜２．０重量部、（Ｇ）沸点３０〜２５０℃の２級又は３級アミン化合物０．１〜１０重量部を含有し、かつ塗膜硬化時に塗膜表面に均一な縮み模様を発生する塗料であることを特徴とする金属板の塗装方法。
【請求項２】
上塗着色ベース塗料が、水酸基含有ポリエステル樹脂（Ａ）と架橋剤（Ｂ）との合計固形分１００重量部に対して、さらに着色顔料１〜１２０重量部を含有するものであることを特徴とする請求項１記載の塗装方法。
【請求項３】
上塗クリヤ塗料が、塗膜形成性樹脂成分１００重量部に対して、さらに（Ｆ）光輝性粉末０．００５〜３０重量部を含有するものであることを特徴とする請求項１又は２記載の塗装方法。
【請求項４】
上塗着色ベース塗料と上塗クリヤ塗料とをダイコータのダイから２層に重ねて押し出して塗装することを特徴とする請求項１〜３のいずれか一項に記載の塗装方法。
【請求項５】
連続的に移動する長尺の金属板上に、プライマー硬化塗膜を介して、又は介さずに、塗装された未硬化の上塗着色ベース塗料層の上に、上塗クリヤ塗料をカーテン塗装法によりカーテン状にして塗装することを特徴とする請求項１〜３のいずれか一項に記載の塗装方法。
【請求項６】
請求項１記載の塗装方法によって塗装された塗装金属板。
【発明の詳細な説明】
【０００１】
【発明の属する技術分野】
本発明は、メタリック観を有し、美粧性に優れた塗膜を形成できる、連続的に移動する長尺の金属板の塗装方法、及び塗装金属板に関する。
【０００２】
【従来の技術及び発明が解決しようとする課題】
近年、建材用や器物加工用などのプレコート塗装金属板の分野においても、美粧性に優れた塗装金属板が求められており、粒子径の大きな有機樹脂微粒子を配合した上塗塗料、無機質微粒子を大量に配合した上塗塗料、またアミン化合物を配合し塗膜表面と塗膜内部における硬化速度の差を利用して縮みを形成させる上塗塗料などを塗装した艶消塗装金属板などが市場に出ている。また、上塗塗料中にアルミニウム粉末や光輝性マイカ粉末を配合した上塗塗料を塗装したメタリック塗装金属板も上市されている。
【０００３】
これらの艶消塗装金属板やメタリック塗装金属板は、市場で好評であるが、一方で、さらに美粧性の優れた塗装金属板が求められている。
【０００４】
上記艶消塗装金属板やメタリック塗装金属板は、亜鉛メッキ鋼板などの金属板上にプライマーと前記上塗塗料とを２コート２ベークして形成したものであり、一層の上塗塗膜層によって美粧性の向上を図ることは、自ずから限界がある。
【０００５】
これまでプレコート塗装金属板の分野では、金属板上又は硬化した塗膜層上に、塗料が塗装されることが行われており、２層の塗料層がウエットオンウエットで接するように塗装することは実用化されていなかった。
【０００６】
本発明者らは、プレコート塗装金属板の分野において、塗膜性能を低下させることなく、上塗塗膜を２層にし、かつ２層の上塗塗膜の間をウエットオンウエットで接するように塗装して美粧性の優れた塗膜を形成することについて鋭意研究を行った。その結果、上塗着色ベース塗料中に着色顔料を含有する着色有機樹脂微粒子を含有せしめることによって、美粧性の優れた上塗２層塗膜を形成することができることを見出し本発明を完成するに至った。
【０００７】
【課題を解決するための手段】
すなわち本発明は、連続的に移動する長尺の金属板上に、プライマー硬化塗膜を介して、又は介さずに、上塗着色ベース塗料及び上塗クリヤ塗料を塗装し、焼付けて上塗着色ベース塗膜上に上塗クリヤ塗膜を形成する方法であって、上塗クリヤ塗料塗膜は、上塗着色ベース塗料塗膜上にウエットオンウエットで形成され、かつ、該上塗着色ベース塗料が、（Ａ）数平均分子量１，５００〜３５，０００、ガラス転移温度−３０〜６０℃、水酸基価３〜１００ｍｇＫＯＨ／ｇの水酸基含有ポリエステル樹脂６０〜９５重量部と（Ｂ）メラミン樹脂及びブロック化ポリイソシアネート化合物から選ばれる少なくとも１種の架橋剤５〜４０重量部との合計固形分１００重量部に対して、（Ｃ）塗膜形成時の焼付けによって完全には溶融せず、かつ着色顔料を含有する平均粒子径５〜８０μｍの着色有機樹脂微粒子１〜４０重量部を含有する塗料であり、該上塗クリヤ塗料が、（Ｄ）数平均分子量１，５００〜２５，０００、ガラス転移温度０〜７０℃、水酸基価８〜１００ｍｇＫＯＨ／ｇの水酸基含有ポリエステル樹脂５０〜９０重量部と（Ｅ）メチルエーテル化又はメチルエーテルとブチルエーテルとの混合エーテル化メラミン樹脂を５０重量％以上含有するメラミン30 樹脂架橋剤１０〜５０重量部とからなる塗膜形成性樹脂成分１００重量部に対して、（Ｆ）硬化触媒として、スルホン酸化合物又はスルホン酸化合物の中和物を該スルホン酸化合物の量に換算した値で０．１〜２．０重量部、（Ｇ）沸点３０〜２５０℃の２級又は３級アミン化合物０．１〜１０重量部を含有し、かつ塗膜硬化時に塗膜表面に均一な縮み模様を発生する塗料であることを特徴とする金属板の塗装方法を提供するものである。
【０００８】
また、本発明は、上記塗装方法によって塗装された塗装金属板を提供するものである。
【０００９】
【発明の実施の形態】
以下、本発明方法について、さらに詳細に説明する。
【００１０】
本発明方法における被塗物は、プレコート塗装鋼板分野で使用される長尺の金属板であり、材質としては、冷延鋼板、亜鉛系メッキ鋼板、アルミニウム板、ステンレス鋼板などを挙げることができる。上記亜鉛系メッキ鋼板としては、溶融亜鉛メッキ鋼板、電気亜鉛メッキ鋼板、鉄−亜鉛合金メッキ鋼板、ニッケル−亜鉛合金メッキ鋼板、アルミニウム−亜鉛合金メッキ鋼板（例えば「ガルバリウム」、「ガルファン」という商品名のメッキ鋼板）などを挙げることができる。これらの金属板は、表面にリン酸塩処理、複合酸化膜処理、クロメート処理などの化成処理を施してたものであってもよい。
【００１１】
本発明方法においては、上記長尺の金属板上に、直接に、又はプライマー硬化塗膜を介して、上塗着色ベース塗料及び上塗クリヤ塗料を塗装してもよい。
【００１２】
プライマー硬化塗膜の形成は、例えば、金属板上にプライマーをロールコータなどにより乾燥膜厚が１〜１５μｍ程度となるように塗装し、焼付け乾燥することにより行うことができる。プライマー塗膜は、得られる塗装金属板の耐食性の向上や塗膜の密着性向上などを目的に形成される。プライマーとしては、ポリエステル系プライマー、エポキシ系プライマーなどを挙げることができ、これらのプライマーは、クロム酸ストロンチウム、クロム酸カルシウム、クロム酸亜鉛、クロム酸バリウム、燐酸亜鉛などの防錆顔料を含有していてもよい。
【００１３】
上塗着色ベース塗料
本発明方法において使用される上塗着色ベース塗料の塗膜形成樹脂の基体樹脂は、水酸基を含有するポリエステル樹脂であり、オイルフリーポリエステル樹脂、油変性アルキド樹脂、また、これらの樹脂の変性物、例えばウレタン変性ポリエステル樹脂、ウレタン変性アルキド樹脂、エポキシ変性ポリエステル樹脂、アクリル変性ポリエステル樹脂などが挙げられる。
【００１５】
上記オイルフリーポリエステル樹脂は、多塩基酸成分と多価アルコール成分とのエステル化物からなるものである。多塩基酸成分としては、例えば無水フタル酸、イソフタル酸、テレフタル酸、テトラヒドロ無水フタル酸、ヘキサヒドロ無水フタル酸、コハク酸、フマル酸、アジピン酸、セバシン酸、無水マレイン酸などから選ばれる１種以上の二塩基酸及びこれらの酸の低級アルキルエステル化物が主として用いられ、必要に応じて安息香酸、クロトン酸、ｐ−ｔ−ブチル安息香酸などの一塩基酸、無水トリメリット酸、メチルシクロヘキセントリカルボン酸、無水ピロメリット酸などの３価以上の多塩基酸などが併用される。多価アルコール成分としては、例えばエチレングリコール、ジエチレングリコール、プロピレングリコール、１，４−ブタンジオール、ネオペンチルグリコール、３−メチルペンタンジオール、１，４−ヘキサンジオール、１，６−ヘキサンジオールなどの二価アルコールが主に用いられ、さらに必要に応じてグリセリン、トリメチロールエタン、トリメチロールプロパン、ペンタエリスリトールなどの３価以上の多価アルコールを併用することができる。これらの多価アルコールは単独で、あるいは２種以上を混合して使用することができる。両成分のエステル化又はエステル交換反応は、それ自体既知の方法によって行うことができる。酸成分としては、イソフタル酸、テレフタル酸、及びこれらの酸の低級アルキルエステル化物が特に好ましい。
【００１６】
アルキド樹脂は、上記オイルフリーポリエステル樹脂の酸成分及びアルコール成分に加えて、油脂肪酸をそれ自体既知の方法で反応せしめたものであって、油脂肪酸としては、例えばヤシ油脂肪酸、大豆油脂肪酸、アマニ油脂肪酸、サフラワー油脂肪酸、トール油脂肪酸、脱水ヒマシ油脂肪酸、キリ油脂肪酸などを挙げることができる。アルキド樹脂の油長は３０％以下、特に５〜２０％程度のものが好ましい。
【００１７】
ウレタン変性ポリエステル樹脂としては、上記オイルフリーポリエステル樹脂、又は上記オイルフリーポリエステル樹脂の製造の際に用いられる酸成分及びアルコール成分を反応させて得られる低分子量のオイルフリーポリエステル樹脂を、ポリイソシアネート化合物とそれ自体既知の方法で反応せしめたものが挙げられる。また、ウレタン変性アルキド樹脂は、上記アルキド樹脂、又は上記アルキド樹脂製造の際に用いられる各成分を反応させて得られる低分子量のアルキド樹脂を、ポリイソシアネート化合物とそれ自体既知の方法で反応せしめたものが包含される。ウレタン変性ポリエステル樹脂及びウレタン変性アルキド樹脂を製造する際に使用しうるポリイソシアネート化合物としては、ヘキサメチレンジイソシアネート、イソホロンジイソシアネート、キシリレンジイソシアネート、トリレンジイソシアネート、４，４´−ジフェニルメタンジイソシアネート、４，４´−メチレンビス（シクロヘキシルイソシアネート）、２，４，６−トリイソシアナトトルエンなどが挙げられる。上記のウレタン変性樹脂は、一般に、ウレタン変性樹脂を形成するポリイソシアネート化合物の量がウレタン変性樹脂に対して３０重量％以下の量となる変性度合のものを好適に使用することができる。
【００１８】
エポキシ変性ポリエステル樹脂としては、上記ポリエステル樹脂の製造に使用する各成分から製造したポリエステル樹脂を用い、この樹脂のカルボキシル基とエポキシ基含有樹脂との反応生成物や、ポリエステル樹脂中の水酸基とエポキシ樹脂中の水酸基とをポリイソシアネート化合物を介して結合した生成物などの、ポリエステル樹脂とエポキシ樹脂との付加、縮合、グラフトなどの反応による反応生成物を挙げることができる。かかるエポキシ変性ポリエステル樹脂における変性の度合は、一般に、エポキシ樹脂の量がエポキシ変性ポリエステル樹脂に対して、０．１〜３０重量％となる量であることが好適である。
【００１９】
アクリル変性ポリエステル樹脂としては、上記ポリエステル樹脂の製造に使用する各成分から製造したポリエステル樹脂を用い、この樹脂のカルボキシル基又は水酸基にこれらの基と反応性を有する基、例えばカルボキシル基、水酸基又はエポキシ基を含有するアクリル樹脂との反応生成物や、ポリエステル樹脂に（メタ）アクリル酸や（メタ）アクリル酸エステルなどをパーオキサイド系重合開始剤を使用してグラフト重合してなる反応生成物を挙げることができる。かかるアクリル変性ポリエステル樹脂における変性の度合は、一般に、アクリル樹脂の量がアクリル変性ポリエステル樹脂に対して、０．１〜５０重量％となる量であることが好適である。
【００２０】
以上に述べたポリエステル樹脂のうち、好適なものとしては、オイルフリーポリエステル樹脂が挙げられる。本発明において、ポリエステル樹脂としては、加工性、硬化性などの点から下記のポリエステル樹脂（Ａ）が用いられる。
【００２１】
ポリエステル樹脂（Ａ）は、数平均分子量１，５００〜３５，０００、好ましくは３，０００〜２５，０００、ガラス転移温度（Ｔｇ点）−３０〜６０℃、好ましくは−２０℃〜３５℃、水酸基価３〜１００ｍｇＫＯＨ／ｇ、好ましくは８〜７０ｍｇＫＯＨ／ｇを有するポリエステル樹脂である。
【００２２】
本発明において、ガラス転移温度（Ｔｇ）は、示差熱分析（ＤＴＡ）によるものであり、また数平均分子量はゲル浸透クロマトグラフィ（ＧＰＣ）によって、標準ポリスチレンの検量線を用いて測定したものである。
【００２３】
上記上塗着色ベース塗料は、基体樹脂と反応して架橋させる架橋剤を含有していてもよく、この架橋剤の代表例として、メラミン樹脂、ブロック化ポリイソシアネート化合物を挙げることができる。
【００２４】
上記メラミン樹脂としては、メラミンとアルデヒドとの反応によって得られるメチロール化アミノ樹脂が挙げられる。上記反応に用いられるアルデヒドとしては、ホルムアルデヒド、パラホルムアルデヒド、アセトアルデヒド、ベンツアルデヒド等が挙げられる。また、上記メチロール化アミノ樹脂を適当なアルコールによってエーテル化したものもメラミン樹脂として使用できる。エーテル化に用いられるアルコールの例としてはメチルアルコール、エチルアルコール、ｎ−プロピルアルコール、イソプロピルアルコール、ｎ−ブチルアルコール、イソブチルアルコール、２−エチルブタノール、２−エチルヘキサノールなどが挙げられる。
【００２５】
上記ブロック化ポリイソシアネート化合物は、ポリイソシアネート化合物のフリーのイソシアネート基をブロック化剤によってブロック化してなる化合物である。
【００２６】
上記ブロック化する前のポリイソシアネート化合物としては、例えばヘキサメチレンジイソシアネートもしくはトリメチルヘキサメチレンジイソシアネートの如き脂肪族ジイソシアネート類；水素添加キシリレンジイソシアネートもしくはイソホロンジイソシアネートの如き環状脂肪族ジイソシアネート類；トリレンジイソシアネートもしくは４，４′−ジフェニルメタンジイソシアネートの如き芳香族ジイソシアネート類の如き有機ジイソシアネートそれ自体、またはこれらの各有機ジイソシアネートと多価アルコール、低分子量ポリエステル樹脂もしくは水等との付加物、あるいは上記した如き各有機ジイソシアネート同志の環化重合体、更にはイソシアネート・ビウレット体等が挙げられる。
【００２７】
イソシアネート基をブロックするブロック化剤としては、例えばフェノール、クレゾール、キシレノールなどのフェノール系；ε−カプロラクタム；δ−バレロラクタム、γ−ブチロラクタム、β−プロピオラクタムなどラクタム系；メタノール、エタノール、ｎ−又はｉ−プロピルアルコール、ｎ−，ｉ−又はｔ−ブチルアルコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、プロピレングリコールモノメチルエーテル、ベンジルアルコールなどのアルコール系；ホルムアミドキシム、アセトアルドキシム、アセトキシム、メチルエチルケトキシム、ジアセチルモノオキシム、ベンゾフェノンオキシム、シクロヘキサンオキシムなどオキシム系；マロン酸ジメチル、マロン酸ジエチル、アセト酢酸エ
チル、アセト酢酸メチル、アセチルアセトンなどの活性メチレン系などのブロック化剤を好適に使用することができる。
【００２８】
上記ポリイソシアネート化合物と上記ブロック化剤とを混合することによって容易に上記ポリイソシアネート化合物のフリーのイソシアネート基をブロックすることができる。
【００２９】
架橋剤は、１種の架橋剤からなっていてもよいし、２種以上の架橋剤の混合物であってもよい。架橋剤の配合量は、特に限定されるものではないが、通常、基体樹脂と架橋剤との固形分合計量１００重量部において、通常、５〜４０重量部の範囲内にあることが好適である。
【００３０】
上塗着色ベース塗料は、基体樹脂及び必要に応じて使用される架橋剤に加えて必須成分として着色有機樹脂微粒子を含有し、さらに通常、溶媒を含有する。
【００３１】
上記着色有機樹脂微粒子は、上塗ベース塗料の着色及び上塗ベース塗膜の凹凸形成を目的に配合されるものである。上塗着色ベース塗料に配合する着色有機樹脂微粒子は、平均粒子径５〜８０μｍ、好ましくは１５〜６０μｍを有し、その微粒子中に着色顔料を含有し、該微粒子を形成する樹脂は、塗膜形成時の焼付けによって完全には溶融しないことが必要である。
【００３２】
着色有機樹脂微粒子を形成する樹脂としては、例えば、ポリフッ化ビニリデンやポリテトラフルオロエチレンなどのフッ素樹脂、ポリアミド、アクリル樹脂、ポリウレタン、フェノール樹脂、シリコン樹脂、ポリプロピレン、及びナイロン１１やナイロン１２などのポリアミドなどを挙げることができる。有機樹脂微粒子は、平均粒子径が５μｍ未満では上塗着色ベース塗膜表面に意匠性のある凹凸を形成することが困難となり、一方、８０μｍを超えると意匠性が低下し、また塗装作業性も低下する。着色有機樹脂微粒子中に含有される着色顔料としては、塗料分野で使用される着色顔料、例えば、チタン白、べんがら、カーボンブラック、チタンエロー、シアニンブルー、シアニングリーン、有機赤色顔料、有機黄色顔料などを挙げることができる。
【００３３】
上塗着色ベース塗料における着色有機樹脂微粒子の配合量は、基体樹脂と架橋剤との合計の皮膜形成性樹脂成分１００重量部に対して、通常、１〜４０重量部、好ましくは２〜１５重量部であることが、意匠性、塗膜の加工性、密着性などの点から適当である。
【００３４】
上塗着色ベース塗料に配合される溶媒は、塗装性の改善などのため必要に応じて配合されるものであり、上記皮膜形成性樹脂成分を溶解ないし分散できるものが使用でき、具体的には、例えば、トルエン、キシレン、高沸点石油系炭化水素などの炭化水素系溶剤、メチルエチルケトン、メチルイソブチルケトン、シクロヘキサノン、イソホロンなどのケトン系溶剤、酢酸エチル、酢酸ブチル、エチレングリコールモノエチルエーテルアセテート、ジエチレングリコールモノエチルエーテルアセテートなどのエステル系溶剤、メタノール、エタノール、ブタノールなどのアルコール系溶剤、エチレングリコールモノエチルエーテル、エチレングリコールモノブチルエーテル、ジエチレングリコールモノブチルエーテルなどのエーテルアルコール系溶剤、水などを挙げることができ、これらは単独で、あるいは２種以上を混合して使用することができる。
【００３５】
上塗着色ベース塗料は、基体樹脂と必要に応じて配合される架橋剤とからなる皮膜形成性樹脂成分、着色有機樹脂微粒子及び必要に応じて配合される溶媒から実質的になることができるが、さらに必要に応じて、着色顔料；タルク、クレー、シリカ、マイカ、アルミナなどの体質顔料；クロム酸ストロンチウム、クロム酸カルシウム、クロム酸亜鉛、クロム酸バリウム、燐酸亜鉛などの防錆顔料；硬化触媒；塗料用としてそれ自体既知の消泡剤、塗面調整剤などの添加剤を含有していてもよい。
【００３６】
上記着色顔料としては、塗料分野で通常使用されている着色顔料、例えば、チタン白、亜鉛華などの白色顔料；シアニンブルー、インダスレンブルーなどの青色顔料；シアニングリーン、緑青などの緑色顔料；アゾ系やキナクリドン系などの有機赤色顔料、ベンガラなどの赤色顔料；ベンツイミダゾロン系、イソインドリノン系、イソインドリン系及びキノフタロン系などの有機黄色顔料、チタンイエロー、黄鉛などの黄色顔料；カーボンブラック、黒鉛、松煙などの黒色顔料；アルミニウ粉、銅粉、ニッケル粉、酸化チタン被覆マイカ粉、酸化鉄被覆マイカ粉及び光輝性グラファイトなどの光輝性顔料などが挙げられる。着色顔料の配合量は、特に限定されるものでなく良好な美粧性を発揮できる範囲であればよく、基体樹脂と架橋剤との合計の皮膜形成性樹脂成分１００重量部に対して、通常、１〜１２０重量部の範囲で使用される。着色顔料を配合することによって、この着色顔料の色の中に着色有機樹脂微粒子の色が点々と存在する独特の風合の上塗ベース塗膜を形成することが可能である。
【００３７】
上記硬化触媒は、基体樹脂と架橋剤との硬化反応を促進するため必要に応じて配合されるものであり、架橋剤の種類に応じて適宜選択して使用することができる。
【００３８】
架橋剤が、メラミン樹脂、特に低分子量の、メチルエーテル化またはメチルエーテルとブチルエーテルとの混合エーテル化メラミン樹脂である場合には、硬化触媒として、酸触媒、例えばスルホン酸化合物又はスルホン酸化合物のアミン中和物が好適に用いられる。スルホン酸化合物の代表例としては、ｐ−トルエンスルホン酸、ドデシルベンゼンスルホン酸、ジノニルナフタレンスルホン酸、ジノニルナフタレンジスルホン酸などを挙げることができる。スルホン酸化合物のアミン中和物におけるアミンとしては、１級アミン、２級アミン、３級アミンのいずれであってもよい。これらのうち、塗料の安定性、反応促進効果、得られる塗膜の物性などの点から、ｐ−トルエンスルホン酸のアミン中和物及び／又はドデシルベンゼンスルホン酸のアミン中和物が好ましい。
【００３９】
架橋剤が、ブロック化ポリイソシアネート化合物である場合には、架橋剤であるブロック化ポリイソシアネート化合物のブロック剤の解離を促進する硬化触媒が好適であり、好適な硬化触媒として、例えば、オクチル酸錫、、ジブチル錫ジ（２−エチルヘキサノエート）、ジオクチル錫ジ（２−エチルヘキサノエート）、ジブチル錫ジラウレート、ジブチル錫オキサイド、ジオクチル錫オキサイド、２−エチルヘキサン酸鉛などの有機金属触媒などを挙げることができる。
【００４０】
本発明方法において、特に好ましい上塗着色ベース塗料は、前記ポリエステル樹脂（Ａ）６０〜９５重量部と（Ｂ）前記メラミン樹脂及びブロック化ポリイソシアネート化合物から選ばれる少なくとも１種の架橋剤５〜４０重量部との合計固形分１００重量部に対して、（Ｃ）前記着色有機樹脂微粒子１〜３０重量部を含有し、さらに着色顔料を含有するものである。
【００４１】
上塗クリヤ塗料
本発明方法において使用される上塗クリヤ塗料は、その塗料膜が上記上塗着色ベース塗料塗膜上にウエットオンウエットで形成される塗料であり、縮み模様を有する最上層クリヤ塗膜層を形成するものである。上塗クリヤ塗料は、基体樹脂、メラミン樹脂架橋剤（Ｆ）、硬化触媒（Ｇ）、アミン化合物（Ｈ）及び光輝性粉末（Ｉ）を必須成分として含有するものであることができる。
【００４２】
基体樹脂としては、ポリエステル樹脂が挙げられ、好適なものとしては、オイルフリーポリエステル樹脂が挙げられる。本発明において、加工性、硬化性などの点から下記のポリエステル樹脂（Ｅ）が用いられる。
【００４３】
ポリエステル樹脂（Ｅ）は、数平均分子量１，５００〜２５，０００、好ましくは５，０００〜２０，０００、ガラス転移温度（Ｔｇ点）０〜７０℃、好ましくは１０℃〜６０℃、水酸基価８〜１００ｍｇＫＯＨ／ｇ、好ましくは１５〜６０ｍｇＫＯＨ／ｇを有するポリエステル樹脂である。
【００４４】
上記メラミン樹脂架橋剤（Ｆ）は、メチルエーテル化メラミン樹脂及びメチルエーテルとブチルエーテルとの混合エーテル化メラミン樹脂から選ばれる少なくとも１種のメラミン樹脂を合計で８０重量％以上、好ましくは９０重量％以上含有するメラミン樹脂である。メラミン樹脂架橋剤（Ｆ）は、なかでもメチルエーテル化メラミン樹脂からなることが好適である。
【００４５】
メラミン樹脂架橋剤（Ｆ）中に、２０重量％以下、好ましくは１０重量％以下の量含有されていてもよい、メチルエーテル化メラミン樹脂及びメチルエーテルとブチルエーテルとの混合エーテル化メラミン樹脂以外のメラミン樹脂としては、メチルエーテル化されていないメラミン樹脂が挙げられ、代表例として、ブチルエーテル化メラミン樹脂を挙げることができる。
【００４６】
上記メラミン樹脂架橋剤（Ｆ）の少なくとも一部として使用できるメラミン樹脂の具体例としては、例えばサイメル３００、同３０３、同３２５、同３２７、同３５０、同７３０、同７３６、同７３８［以上、いずれも三井サイテック（株）製］、メラン５２２、同５２３［以上、いずれも日立化成（株）製］、ニカラックＭＳ００１、同ＭＸ４３０、同ＭＸ６５０［以上、いずれも三和ケミカル（株）製］、スミマールＭ−５５、同Ｍ−１００、同Ｍ−４０Ｓ［以上、いずれも住友化学（株）製］、レジミン７４０、同７４７［以上、いずれもモンサント社製］などのメチルエーテル化メラミン樹脂；サイメル２３２、同２６６、同ＸＶ−５１４、同１１３０［以上、いずれも三井サイテック（株）製］、ニカラックＭＸ５００、同ＭＸ６００、同ＭＳ３５、同ＭＳ９５［以上、いずれも三和ケミカル（株）製］、レジミン７５３、同７５５［以上、いずれもモンサント社製］、スミマールＭ−６６Ｂ［住友化学（株）製］などのメチルエーテルとブチルエーテルとの混合エーテル化メラミン樹脂；ユーバン２０ＳＥ、同２２５［以上、いずれも三井東圧（株）製］、スーパーベッカミンＪ８２０−６０、同Ｌ−１１７−６０、同Ｌ−１０９−６５、同４７−５０８−６０、同Ｌ−１１８−６０、同Ｇ８２１−６０［以上、いずれも大日本インキ化学工業（株）製］などのブチルエーテル化メラミン樹脂などを挙げることができる。
【００４７】
メラミン樹脂架橋剤（Ｆ）の配合量は、特に限定されるものではないが、塗膜形成性樹脂成分１００重量部中、１０〜５０重量部の範囲内にあることが好適である。
【００４８】
上記硬化触媒（Ｇ）は、基体樹脂とメラミン樹脂架橋剤（Ｆ）との架橋反応を促進するために配合されるものであり、例えば前記上塗着色ベース塗料の硬化触媒である前記スルホン酸化合物又はスルホン酸化合物のアミン中和物を挙げることができる。この硬化触媒の量は、塗膜形成性樹脂成分１００重量部に対して、硬化触媒中の酸の量、例えばスルホン酸化合物のアミン中和物の場合には、スルホン酸化合物の量に換算した値で０．１〜２．０重量部、好ましくは０．２〜１．５重量部である。
【００４９】
上記アミン化合物（Ｈ）は、上塗クリヤ塗膜表面に縮みを発生させるために配合するものであり、沸点３０〜２５０℃の２級又は３級アミンが好適に使用される。アミン化合物（Ｈ）の代表例としては、ジエチルアミン、ジイソプロピルアミン、ジｎ−プロピルアミン、ジアリルアミン、ジアミルアミン、ジｎ−ブチルアミン、ジイソブルアミン、ジｓｅｃ−ブチルアミン、Ｎ−エチル−１，２−ジメチルプロピルアミン、Ｎ−メチルヘキシルアミン、ジｎ−オクチルアミン、ピペリジン、２−ピペコリン、３−ピペコリン、４−ピペコリン、２，４−，２，６−又は３，５−ルペチジン、３−ピペリジンメタノールなどの第２級アミン；トリエチルアミン、トリブチルアミン、トリアリルアミン、Ｎ−メチルジアリルアミン、Ｎ−メチルモルホリン、Ｎ，Ｎ，Ｎ´，Ｎ´−テトラメチル−１，２−ジアミノエタン、Ｎ−メチルピペリジン、ピリジン、４−エチルピリジンなどの第３級アミン；Ｎ−メチルピペラジンなどの第２級及び第３級アミノ基を有するアミンなどの１種又は２種以上の混合物が挙げられる。これらのうち、ジアルキルアミン、特にジイソプロピルアミン、ジｎ−プロピルアミン、ジｎ−ブチルアミン、ジイソブルアミンなどが低臭であること及び美しい均一な縮みを形成できることから好適である。
【００５０】
アミン化合物（Ｈ）の配合量は、塗膜形成性樹脂成分１００重量部に対して、０．１〜１０重量部、好ましくは０．３〜５重量部である。なかでもアミン化合物（Ｈ）が３級アミンである場合には、硬化触媒中の酸１モルに対して、硬化触媒中の酸の中和に使用されているアミンとアミン化合物（Ｈ）とのアミンの合計量が１．１〜３０モルの範囲にあることが好適であり、アミン化合物（Ｈ）が２級アミンである場合には、硬化触媒中の酸１モルに対して、硬化触媒中の酸の中和に使用されているアミンとアミン化合物（Ｈ）とのアミンの合計量が１．５〜３０モルの範囲にあることが好適である。
【００５１】
上塗クリヤ塗料は、基体樹脂とメラミン樹脂架橋剤（Ｆ）からなる塗膜形成性樹脂成分、硬化触媒（Ｇ）及びアミン化合物（Ｈ）を必須成分として含有するものであることができ、さらに必要に応じて、溶媒、光輝性粉末、潤滑性付与剤、紫外線吸収剤、紫外線安定剤、消泡剤、塗面調整剤、シリカ微粉末などの無機微粉末などを含有することができる。
【００５２】
上記溶媒としては、基体樹脂、架橋剤などの塗料成分を溶解ないしは分散できるものを使用することができ、例えば、前記上塗着色ベース塗料において説明した溶媒を同様に使用することができる。
【００５３】
上塗クリヤ塗料に必要に応じて配合する光輝性粉末としては、アルミニウ粉、銅粉、ニッケル粉、酸化チタン被覆マイカ粉、酸化鉄被覆マイカ粉及び光輝性グラファイトなどを挙げることができる。光輝性粉末を配合することによって塗膜に光輝感を付与することができる。光輝性粉末を配合する場合には、その配合量は、塗面外観に光輝感を与え、かつ上塗クリヤ塗膜を通して上塗着色ベース塗膜がみえる範囲内の量であればよく、通常、上塗クリヤ塗料における塗膜形成性樹脂成分１００重量部に対して、０．００５〜３０重量部の範囲内が好ましく、０．４〜１０重量部の範囲内であることがさらに好ましい。
【００５４】
前記潤滑性付与剤としては、塗面外観を劣化させず上塗クリヤ塗膜表面に潤滑性を付与できるものが使用でき、例えば、ポリエチレンワックス、シリコンオイル、変性シリコーンオイル、パラフィンワックス、石油系ワックス、及びモンタンワックス、ラノリンワックス、脂肪酸蔗糖エステルワックス、ポリグリセリンと脂肪酸とのエステルなどの脂肪酸エステルワックスなどを挙げることができる。潤滑性付与剤の配合量は、上塗クリヤ塗料における塗膜形成性樹脂成分１００重量部に対して、通常、０．１〜１０重量部の範囲内とすることが好ましい。
【００５５】
前記紫外線吸収剤としては、２，４−ジヒドロキシベンゾフェノン、２−ヒドロキシ−４−メトキシベンゾフェノンなどのベンゾフェノン系；２−（２´−ヒドロキシ−５−メチルフェニル）ベンゾトリアゾールなどのベンゾトリアゾール系などの紫外線吸収剤を挙げることができる。前記紫外線安定剤としては、ヒンダードアミン系の紫外線安定剤を挙げることができる。紫外線吸収剤、紫外線安定剤の配合量は、いずれも上塗クリヤ塗料における塗膜形成性樹脂成分１００重量部に対して、通常、５重量部以下とすることが好ましい。
【００５６】
本発明塗装方法
本発明塗装方法においては、前記連続的に移動する長尺の金属板に、プライマー硬化塗膜を介して、又は介さずに、前記上塗着色ベース塗料及び上塗クリヤ塗料を塗装し焼付けて、上塗着色ベース塗膜及び上塗クリヤ塗膜を形成する。
【００５７】
本発明方法においては、上塗着色ベース塗料膜と上塗クリヤ塗料膜とが、ウエットオンウエットで接するように塗装した後に焼付けを行う。上塗着色ベース塗料膜と上塗クリヤ塗料膜とが、ウエットオンウエットで接するように塗装できる方法としては、被塗物上にロールコータやローラーカーテンなどの塗装機によって形成された上塗着色ベース塗料膜の上に、ローラーカーテン塗装やスリット式カーテン塗装により上塗クリヤ塗料をカーテン状にして形成する塗装方法、上塗着色ベース塗料層と上塗クリヤ塗料層とを２層に重ね合せてダイから吐出して、被塗物上に上塗着色ベース塗料層と上塗クリヤ塗料層との２層を同時に形成するダイコート法による塗装方法を挙げることができる。
【００５８】
ここでローラーカーテン塗装による塗装方法は、回転するロール上に形成された塗料膜をドクターにて掻き取って、移動する被塗物上に塗料膜をカーテン状に落下させて塗装する方法である。ローラーカーテン塗装機としては、例えば特開平６−７７２４号公報、特開平６−１３４３８５号公報に記載された塗装機をしようすることができる。
【００５９】
また、スリット式カーテン塗装による塗装方法は、細長いスリットから塗料を移動する被塗物上にカーテン状に落下させて塗装する方法である。
【００６０】
また、上記ダイコート法に使用しうるダイ塗装機としては、例えば特開昭４−１００５７０号公報に記載されたダイ塗装機を挙げることができる。ダイ塗装機におけるダイの代表例の概念断面図を図１に示す。図１において、ダイ１は、上刃２、中刃３及び下刃４が重ね合わされた３枚の刃と、両側の側板（図示せず）とから構成されている。上刃２及び下刃４にはそれぞれ塗料保持部５及び６並びに該塗料保持部に塗料を供給するための塗料供給口７及び８が設けられている。上刃２と中刃３との間隙、及び下刃４と中刃３との間隙は、それぞれスロット９及び１０を形成する。各スロットの上下の間隔は、該スロットを通過する塗料の膜厚を規定し、通常、５〜５００μｍ、好ましくは１０〜１２０μｍの範囲内において、スロットでの塗料の圧損が大きくなりすぎず、かつスロットの全幅に亘って均一な流速で塗料が流れるように設定される。
【００６１】
スロット９と１０との交差角ａは、スロット９を流れる上層塗料とスロット１０を流れる下層塗料とが滑らかに合流して重なった塗料層を形成するように鋭角、通常３０度以下、特に５〜２５度の範囲内とすることが好ましい。なお中刃３の先端はナイフエッジである必要はない。
【００６２】
スロット９と１０とは、図１のようにダイの内部で合流して単一のスロット１１を形成することが好ましいが、それぞれが独立して外部に開口するようにしてもよい。なお、ダイには、ダイ１を支持し且つダイのリップ１２、１３の位置を調節する機構やダイに塗料を定量供給する機構などが付設されているが、それらは図１には図示していない。
【００６３】
ダイコート法において、ダイから吐出された塗料は直接に被塗物上に塗布してもよく、またいったん回転ロールに受け、ついで回転ロールから被塗物に塗布してもよい。後記図２にダイから吐出された塗料を直接に被塗物上に塗布する場合の装置の一例を示すものであり、該装置においては、回転する支持ロール１４に被塗物１５が支持され、ダイのスリットが被塗物１５に垂直に、すなわち支持ロール１４の中心に向けて配置されている。
【００６４】
図２に示す装置を用いて塗装を行う場合、被塗物１５を矢印の方向に走行させながら、下層塗料を塗料供給口８から、上層塗料を塗料供給口７から、それぞれ塗布量に応じて定量ポンプでダイに供給する。塗料は塗料保持部５、６に流入し、スロット９、１０を流れ、スロット１１で層状に合流して吐出される。２層となって吐出された塗料は、その成層状態を維持したまま被塗物１５上に均一に付着し、所定の厚さの塗布膜を形成する。
【００６５】
本発明方法において、形成される上塗着色ベース塗料膜の厚さは、特に限定されるものではないが、通常、乾燥塗膜厚で５〜２５μｍとなる範囲であることが好ましい。また形成される上塗クリヤ塗料膜の厚さは、特に限定されるものではないが、通常、乾燥塗膜厚で５〜２５μｍとなる範囲であることが好ましい。
【００６６】
上記上塗着色ベース塗料膜の上に、上塗クリヤ塗料をカーテン状にして塗膜形成する塗装方法においては、粘度４０〜１５０秒（フォードカップ＃４、２５℃での測定、粘度は以下同様の測定方法による）の上塗着色ベース塗料膜上に、粘度５０〜２５０秒の上塗クリヤ塗料を塗装することが好ましい。
【００６７】
上記ダイコータによる塗装方法においては、粘度４０〜２５０秒の上塗着色ベース塗料膜と粘度５０〜２５０の上塗クリヤ塗料膜とを重ねてダイから吐出することが好ましい。
【００６８】
上記上塗着色ベース塗料層と上塗クリヤ塗料層との２層の塗料層の硬化条件は、２層の塗料が硬化する焼付条件の中から適宜選択することができるが、通常、素材到達最高温度（ＰＭＴ）１６０〜２５０℃で１５〜１８０秒の範囲内、特にＰＭＴ１８０〜２３０℃で２０〜１２０秒の範囲内の条件が好適である。
【００６９】
【実施例】
以下、実施例により本発明をさらに具体的に説明する。なお、以下、「部」及び「％」はいずれも重量基準によるものとする。
【００７０】
上塗着色ベース塗料の製造
製造例１〜１２
後記表１に示す組成配合にて塗料化を行い、各上塗着色ベース塗料を得た。
【００７１】
表１におけるポリエステル樹脂及び架橋剤の量は固形分重量による表示であり、硬化触媒の量は、スルホン酸系硬化触媒についてはスルホン酸化合物の量に換算した量、有機錫系硬化触媒については有機錫化合物の量に換算した量を重量表示した。なお、製造例の上塗着色ベース塗料の塗料化に際しては、着色顔料を使用する際には、タイペークＣＲ−９５（石原産業（株）製、チタン白顔料）、カーボンブラック及び赤ベンガラの分散を予め行った後、着色有機樹脂微粒子などの残りの成分と混合、均一に撹拌して塗料化を行った。また、シクロヘキサノン／ソルベッソ１５０（「ソルベッソ１５０」は、エッソ石油（株）製、芳香族石油系高沸点溶剤）＝４０／６０（重量比）の混合溶剤を塗料粘度調整などのために使用し、上塗着色ベース塗料の粘度を９０秒（フォードカップ＃４、２５℃）に調整した。製造例１１及び１２で得た上塗着色ベース塗料は、比較用の塗料である。
【００７２】
【表１】
0003954160.tif 000002
【００７３】
表１中の（註）は、それぞれ下記のとおりの意味を有する。
【００７４】
表１中の（＊１）〜（＊５）に示すポリエステル樹脂は、いずれも東洋紡績（株）製のポリエステル樹脂であり、下記表２に示す性状値を有する。
【００７５】
【表２】
0003954160.tif 000003
【００７６】
（＊６）サイメル３０３：三井サイテック（株）製、低分子量メチルエーテル化メラミン樹脂、ヘキサキス（メトキシメチル）メラミンの含有量が６０重量％以上。
（＊７）スーパーベッカミンＪ−８２０−６０：大日本インキ化学工業（株）製、ｎ−ブチルエーテル化メラミン樹脂溶液。
（＊８）デスモデュールＢＬ−３１７５：住友バイエルウレタン（株）製、ブロック化ポリイソシアネート化合物。
【００７７】
（＊９）ネイキュア５２２５：米国  キング  インダストリイズ社製、ドデシルベンゼンスルホン酸の２級アミン等モル中和物溶液、硬化触媒。
（＊１０）フォーメートＴＫ−１：武田薬品工業（株）製の有機錫溶液である硬化触媒、ブロック化ポリイソシアネート化合物の解離触媒。
【００７８】
（＊１１）０２０（ＩＷＡ）ブラック：大日精化工業（株）製、商品名「ラブコロール０２０（ＩＷＡ）ブラック」、黒色顔料を含有するアクリル樹脂微粒子、平均粒子径約３８μｍ。
（＊１２）０２０（Ｆ）ブラック：大日精化工業（株）製、商品名「ラブコロール０２０（Ｆ）ブラック」、黒色顔料を含有するアクリル樹脂微粒子、平均粒子径約２０μｍ。
（＊１３）０４０（Ｆ）レッド：大日精化工業（株）製、商品名「ラブコロール０４０（Ｆ）レッド」、赤色顔料を含有するアクリル樹脂微粒子、平均粒子径約２０μｍ。
（＊１４）０６０（Ｆ）ブルー：大日精化工業（株）製、商品名「ラブコロール０６０（Ｆ）ブルー」、青色顔料を含有するアクリル樹脂微粒子、平均粒子径約２０μｍ。
（＊１５）０８０（Ｆ）グリーン：大日精化工業（株）製、商品名「ラブコロール０８０（Ｆ）グリーン」、緑色顔料を含有するアクリル樹脂微粒子、平均粒子径約２０μｍ。
【００７９】
（＊１６）アートパールＣ４００緑：根上工業（株）製、商品名、緑色顔料を含有する真球状ウレタン樹脂微粒子、平均粒子径約１５μｍ。
（＊１７）アートパールＡ４００黄：根上工業（株）製、商品名、黄色顔料を含有する真球状アクリル樹脂微粒子、平均粒子径約１５μｍ。
【００８０】
（＊１８）２００２Ｄ  Ｗｈｉｔｅ５：仏国、アト・シミー社製、商品名「オルガソール２００２Ｄ  Ｗｈｉｔｅ５」、酸化チタン顔料を含有する白色のナイロン１２樹脂微粒子、平均粒子径約１７μｍ。
【００８１】
上塗クリヤ塗料の製造
製造例１３〜２４
後記表３に示す組成配合にて塗料化を行い、各上塗クリヤ塗料を得た。
【００８２】
表３における基体樹脂及び架橋剤の量は固形分重量による表示であり、硬化触媒の量は、スルホン酸系硬化触媒についてはスルホン酸化合物の量に換算した量を重量表示した。シクロヘキサノン／ソルベッソ１５０（「ソルベッソ１５０」は、エッソ石油（株）製、芳香族石油系高沸点溶剤）＝４０／６０（重量比）の混合溶剤を塗料粘度調整などのために使用し、上塗クリヤ塗料の粘度を１１０秒（フォードカップ＃４、２５℃）に調整した。
【００８３】
【表３】
0003954160.tif 000004
【００８４】
表３中の（註）において、（＊１）、（＊３）、（＊６）、（＊７）及び（＊９）は、それぞれ前記と同じ意味を有する。表３におけるその他の（註）は、それぞれ下記の意味を有する。
【００８５】
（＊１９）バイロンＫＳ−１８３０Ｖ：東洋紡績（株）製のポリエステル樹脂、商品名、この樹脂は、数平均分子量１４，０００、Ｔｇ点４５℃、水酸基価１２ｍｇＫＯＨ／ｇを有する。
（＊２０）バイロンＫＳ−１７２０Ｖ：東洋紡績（株）製のポリエステル樹脂、商品名、この樹脂は、数平均分子量１３，０００、Ｔｇ点６８℃、水酸基価９ｍｇＫＯＨ／ｇを有する。
【００８６】
（＊２１）レジミン７５５：モンサント社製、メチルエーテルとブチルエーテルとの混合エーテル化メラミン樹脂、商品名。
【００８７】
（＊２２）アルミペーストＭＲ−９０００：旭化成メタルズ（株）製、商品名「旭化成アルミペーストＭＲ−９０００」、平均粒子径約１０μｍの光輝性アルミニウム微粉末。
（＊２３）アルミペーストＭＣ−６６６：旭化成メタルズ（株）製、商品名「旭化成アルミペーストＭＣ−６６６」、平均粒子径約２０μｍの光輝性アルミニウム微粉末。
（＊２４）イリオジン２２５Ｒ：メルク・ジャパン社製、ルチル型酸化チタン被覆マイカ微粉末、粒子径約１０〜４０μｍ、真珠状青色。
（＊２５）イリオジン１０３Ｒ：メルク・ジャパン社製、ルチル型酸化チタン被覆マイカ微粉末、粒子径約１０〜４０μｍ、銀白色。
【００８８】
実施例１〜３８及び比較例１〜１０
試験塗板の作成
試験塗板の作成方法（１）：実施例１〜１９及び比較例１〜５
クロメート処理を施した厚さ０．５ｍｍの溶融亜鉛メッキ鋼板上に、関西ペイント（株）製、ＫＰカラー８６３０プライマ（プレコート鋼板用エポキシ変性ポリエステル系プライマ、塗膜のＴｇ点は５２℃）を乾燥膜厚が約４μｍとなるように塗装し、素材到達最高温度が２２０℃となるように３０秒間焼付け、プライマ塗装鋼板を得た。このプライマ塗装鋼板上に、前記製造例１〜１２で得た各上塗着色ベース塗料を乾燥膜厚が約１４μｍとなるように塗装し、これらの上塗着色ベース塗料の未硬化塗膜の上に、前記製造例１３〜２４で得た上塗クリヤ塗料を後記表４及び表６に示す組合せにてローラーカーテン塗装法により乾燥膜厚が約１０μｍとなるように塗装した。ついで素材到達最高温度が２３５℃となるように７０秒間焼付けて各上塗塗装鋼板を得た。上塗クリヤ塗料を塗装する直前の上塗着色ベース塗料層の粘度（フォードカップ＃４にて、測定温度２５℃で測定、粘度の測定は以下同様の方法による）は、１００秒であり、上塗クリヤ塗料の粘度は、１１０秒であった。
【００８９】
実施例１８は、プライマ塗装鋼板のかわりにプライマを塗装していない上記溶融亜鉛メッキ鋼板を使用して塗装を行ったものである。実施例１９は、ローラーカーテン塗装法のかわりにスリット式カーテン塗装法により上塗クリヤ塗料の塗装を行なったものである。
【００９０】
試験塗板の作成方法（２）：実施例２０〜３８及び比較例６〜１０
上記試験塗板の作成方法（１）で使用したと同様のプライマ塗装鋼板上に、前記製造例１〜１２で得た各上塗着色ベース塗料と前記製造例１３〜２４で得た上塗クリヤ塗料を下記表５及び表６に示す組合せにて、ダイコート塗装法により２層に重ねてダイから押出し、プライマ塗膜に上塗着色ベース塗料膜が面するように塗装した。
【００９１】
各塗料の塗装膜厚は、上塗着色ベース塗料層が乾燥膜厚約１４μｍ、上塗クリヤ塗料層が乾燥膜厚約７μｍとした。またダイから押出す塗料の粘度は、上塗着色ベース塗料が９０秒、上塗クリヤ塗料が１１０秒とした。塗装後、素材到達最高温度が２２０℃となるように７０秒間焼付けて各上塗塗装鋼板を得た。
【００９２】
得られた塗装鋼板について各種試験を行った。これらの試験結果を下記表４、表５及び表６に示す。
【００９３】
【表４】
0003954160.tif 000005
【００９４】
【表５】
0003954160.tif 000006
【００９５】
【表６】
0003954160.tif 000007
【００９６】
表４、表５及び表６中における試験は下記試験方法に従って行った。
【００９７】
試験方法
塗面の立体意匠感：塗面の立体感を目視にて評価した。
【００９８】
◎：凹凸感が顕著であり、意匠性に優れる
○：顕著ではないが凹凸感があり、意匠性が良好である
×：凹凸感が認められない。
【００９９】
塗面の光輝感：直射太陽光の下で、塗面を正反射の角度で観察し光輝感を下記基準で評価した。
◎：キラキラと全体に均一に輝く
−：キラキラとした輝きが認められない。
【０１００】
塗面の縮み感：塗面を３０倍の拡大鏡で観察し、縮み模様の程度を評価した。
◎：塗面に均一ではっきりとした縮み模様が認められる
○：塗面に均一な縮み模様が認められるが、縮み模様が顕著ではない
×：塗面に縮み模様が認められない。
【０１０１】
鉛筆硬度：塗装板の塗膜について、ＪＩＳ  Ｋ−５４００  ８．４．２（１９９０）に規定する鉛筆引っかき試験を行い、塗膜の破れによる評価を行った。
【０１０２】
折曲げ加工性：２０℃の室内において、塗面を外側にして試験板を１８０°折り曲げて、折曲げ部分にワレが発生しなくなるＴ数を目視にて評価し表示した。Ｔ数とは、折り曲げ部分の内側に何もはさまずに１８０°折り曲げを行った場合を０Ｔ、試験板と同じ厚さの板を１枚はさんで折り曲げた場合を１Ｔ、２枚の場合を２Ｔ、３枚の場合を３Ｔとした。
【０１０３】
耐溶剤性：２０℃の室内において、メチルエチルケトンをしみ込ませたガーゼにて塗面に約１ｋｇ／ｃｍ2 の荷重をかけて、約５ｃｍの長さの間を往復させた。プライマ塗膜が見えるまでの往復回数を記録した。５０回の往復でプライマ塗膜が見えないものは５０＜と表示した。回数の大きいほど塗膜の硬化性が良好である。
【０１０４】
密着性：ＪＩＳ  Ｋ−５４００  ８．５．２（１９９０）碁盤目−テ−プ法に準じて、試験板の塗膜表面にカッターナイフで素地に到達するように、直交する縦横１１本ずつの平行な直線を１ｍｍ間隔で引いて、１ｍｍ×１ｍｍのマス目を１００個作成した。その表面にセロハン粘着テ−プを密着させ、テ−プを急激に剥離した際のマス目の剥れ程度を観察し下記基準で評価した。
◎：塗膜の剥離が全く認められない
○：塗膜がわずかに剥離したが、マス目は９０個以上残存
△：塗膜が剥離し、マス目の残存数は５０個以上で９０個未満。
【０１０５】
×：塗膜が剥離し、マス目の残存数は５０個未満。
【０１０６】
【発明の効果】
本発明塗装方法は、連続的に移動する長尺の被塗物上に、上塗着色ベース塗料膜と上塗クリヤ塗料膜とをウエットオンウエットで形成した後、両塗料膜を同時に焼付け硬化させるため、従来に比べ、焼付け回数が増加することなく塗膜層を一層多く形成することができる。本発明塗装方法においては、ベース塗料が着色樹脂微粒子を含有しており、立体意匠感及び縮み模様を有する美粧性に優れた塗膜を形成できる。
【図面の簡単な説明】
【図１】本発明で用いるダイ塗装機のダイの一例を示す概念断面図である。
【図２】本発明方法において塗料を２層に重ねて塗装する際のダイ塗装機のダイと被塗物との位置関係の一例を示す図である。
【符号の説明】
１  ダイ
２  ダイの上刃
３  ダイの中刃
４  ダイの下刃
５、６  ダイの塗料保持部
７、８  ダイへの塗料供給口
９、１０、１１  ダイのスロット
１２、１３  ダイのリップ
１４  支持ロール
１５  被塗物
【図１】
0003954160.tif 000008
【図２】
0003954160.tif 000009